(57)【要約】【課題】  二次加工性に優れると共に、電気的特性、光反射特性、難燃性等の無機化合物に由来する機能が付加された芳香族ポリカーボネートシートまたはフィルムを提供する。【解決手段】  芳香族ポリカーボネートまたは芳香族ポリカーボネートを主体とする樹脂（Ａ）１００重量部、無機化合物（Ｂ）１〜３０重量部を含む樹脂組成物からなるシートまたはフィルムであって、該シートまたはフィルム中における気泡含有率が０．５％未満であることを特徴とするシートまたはフィルム。【選択図】  なし【特許請求の範囲】
【請求項１】
芳香族ポリカーボネートまたは芳香族ポリカーボネートを主体とする樹脂（Ａ）１００重量部、無機化合物（Ｂ）１〜３０重量部を含む樹脂組成物からなるシートまたはフィルムであって、該シートまたはフィルム中における気泡含有率が０．５％未満であることを特徴とするシートまたはフィルム。
【請求項２】
該無機化合物（Ｂ）が珪酸塩化合物であることを特徴とする請求項１に記載のシートまたはフィルム。
【請求項３】
該無機化合物（Ｂ）が酸化チタンであることを特徴とする請求項１に記載のシートまたはフィルム。
【請求項４】
該樹脂組成物が、更に、有機酸および／または有機酸誘導体（Ｃ）０．０１〜１重量部を含むことを特徴とする請求項１〜３のいずれかに記載のシートまたはフィルム。
【請求項５】
該樹脂組成物が、更に、有機酸アルカリ金属塩および有機酸アルカリ土類金属塩から選ばれる少なくとも１種の有機酸金属塩（Ｄ）０．０１〜１重量部、フルオロポリマー（Ｅ）０．０１〜１重量部を含むことを特徴とする請求項１〜４のいずれかに記載のシートまたはフィルム。
【請求項６】
該シートまたはフィルムが絶縁部材であることを特徴とする請求項１〜５のいずれかに記載のシートまたはフィルム。
【請求項７】
該シートまたはフィルムが光反射部材であることを特徴とする請求項３に記載のシートまたはフィルム。
【請求項８】
該シートまたはフィルムが、打ち抜き、曲げ、絞りから選ばれる少なくとも１つの二次加工がなされていることを特徴とする請求項１〜７のいずれかに記載のシートまたはフィルム。
【発明の詳細な説明】
【技術分野】
【０００１】
本発明は、二次加工特性に優れた無機化合物を含有する芳香族ポリカーボネートシートまたはフィルムに関する。
【０００２】
更には、二次加工性と共に、優れた電気的特性、優れた光反射特性、さらには臭素化合物難燃剤または塩素化合物難燃剤に依存しない高度難燃性、といった無機化合物に由来する機能が付加された芳香族ポリカーボネートシートまたはフィルムに関する。
【背景技術】
【０００３】
芳香族ポリカーボネートからなるシートやフィルムは、車両用部材、建材、照明用部材、光拡散板、電気・電子機器用透明部材、あるいは電気・電子製品における絶縁部材等として、幅広い用途に使用されている。
【０００４】
芳香族ポリカーボネートに無機化合物を配合することにより、寸法安定性、光学的特性、電気的特性を改良したり向上させることが可能であり、無機化合物を配合した芳香族ポリカーボネートからなるシートやフィルムでは、無機化合物に由来する様様な機能を付加できることが期待される。
【０００５】
しかしながら、芳香族ポリカーボネートに無機化合物を配合した場合、特に無機化合物に由来する種種の機能を発現させうるに必要な配合量で無機化合物が配合された場合では、ベース樹脂の分解が促進され、材料劣化が著しいという問題があるために、無機化合物を配合した芳香族ポリカーボネートからなるシートやフィルムの検討が十分になされておらず、実用化に至っていないのが現状である。
【０００６】
芳香族ポリカーボネートに無機化合物を配合した場合に生じるベース樹脂の劣化の問題に対して、特許文献１や特許文献２に樹脂の劣化を抑える方法が開示されているが、シートまたはフィルムを加工する場合においては、揮発分が発生しやすく、シートまたはフィルム中に気泡が残存しやすいという問題があり、このためにシートまたはフィルムの強度や外観が低下するという問題があった。
【０００７】
また、本発明では芳香族ポリカーボネートに無機化合物を配合した組成物からなるシートまたはフィルムにより、難燃性の向上をさらなる目的の一つとするが、無機化合物を含む芳香族ポリカーボネートのシートまたはフィルムにおける残存気泡が難燃性に与える影響について検討された報告は無い。
【０００８】
一般にシートやフィルムはその厚みが小さくなると高い難燃性能を維持することが困難となる。近年の環境調和型の材料が望まれる風潮から、臭素化合物難燃剤または塩素化合物難燃剤を使用することなしに、米国ＵＬ９４規格に対して高度な難燃性を発現するシートやフィルムが望まれているが、未だ工業的使用に対する要求を満足できるものは得られていない。
【０００９】
一方で、シートやフィルムは、その使用にあたり、優れた二次加工性が要求されることが多い。
【００１０】
例えば、難燃性の絶縁部材として使用されるシートもしくはフィルムは、電気・電子製品の内部において空間使用効率を高めるために、打ち抜き、曲げ、絞り、等の二次加工がなされて使用されることが多いため、二次加工性に優れたシートまたはフィルムが強く求められている。
【特許文献１】特開平２−２８３７６０号公報
【特許文献２】特開平３−２１６６４号公報
【発明の開示】
【発明が解決しようとする課題】
【００１１】
本発明は、二次加工特性に優れた無機化合物を含有する芳香族ポリカーボネートシートまたはフィルムを提供することを課題とする。
【００１２】
更には、二次加工性と共に、優れた電気的特性、優れた光反射特性、さらには臭素化合物難燃剤または塩素化合物難燃剤に依存しない高度難燃性、といった無機化合物に由来する機能が付加された芳香族ポリカーボネートシートまたはフィルムを提供することを課題とする。
【課題を解決するための手段】
【００１３】
上記課題を解決するために鋭意検討した結果、芳香族ポリカーボネート樹脂に無機化合物を配合した組成物からなるシートまたはフィルムに関し、該シートまたはフィルム中における気泡含有率を０．５％未満とすることにより、二次加工性に優れた無機化合物を含有する芳香族ポリカーボネート樹脂シートまたはフィルムが得られることを見出し、更に電気特性や光学的特性、更には難燃性等の無機化合物に由来する機能を発揮できる芳香族ポリカーボーネート樹脂シートまたはフィルムが得られることも併せて見出し、本発明に至った。
【００１４】
すなわち本発明は、下記［１］〜［８］である。
［１］芳香族ポリカーボネートまたは芳香族ポリカーボネートを主体とする樹脂（Ａ）１００重量部、無機化合物（Ｂ）１〜３０重量部を含む樹脂組成物からなるシートまたはフィルムであって、該シートまたはフィルム中における気泡含有率が０．５％未満であることを特徴とするシートまたはフィルム。
［２］該無機化合物（Ｂ）が珪酸塩化合物であることを特徴とする前記［１］に記載のシートまたはフィルム。
［３］該無機化合物（Ｂ）が酸化チタンであることを特徴とする前記［１］に記載のシートまたはフィルム。
［４］該樹脂組成物が、更に、有機酸および／または有機酸誘導体（Ｃ）０．０１〜１重量部を含むことを特徴とする前記［１］〜［３］のいずれかに記載のシートまたはフィルム。
［５］該樹脂組成物が、更に、有機酸アルカリ金属塩および有機酸アルカリ土類金属塩から選ばれる少なくとも１種の有機酸金属塩（Ｄ）０．０１〜１重量部、フルオロポリマー（Ｅ）０．０１〜１重量部を含むことを特徴とする前記［１］〜［４］のいずれかに記載のシートまたはフィルム。
［６］該シートまたはフィルムが絶縁部材であることを特徴とする前記［１］〜［５］のいずれかに記載のシートまたはフィルム。
［７］該シートまたはフィルムが光反射部材であることを特徴とする前記［３］に記載のシートまたはフィルム。
［８］該シートまたはフィルムが、打ち抜き、曲げ、絞りから選ばれる少なくとも１つの二次加工がなされていることを特徴とする前記［１］〜［７］のいずれかに記載のシートまたはフィルム。
【発明の効果】
【００１５】
本発明の無機化合物を含有する芳香族ポリカーボネートシートまたはフィルムは、二次加工性に優れ、更には、優れた電気的特性、優れた光反射特性、さらには臭素化合物難燃剤または塩素化合物難燃剤に依存しない高度難燃性、といった無機化合物に由来する機能が付加された芳香族ポリカーボネートシートまたはフィルムであり、産業上の利用価値が極めて高い。
【発明を実施するための最良の形態】
【００１６】
本発明について、以下具体的に説明する。
【００１７】
本発明のシートまたはフィルムは、芳香族ポリカーボネートまたは芳香族ポリカーボネートを主体とする樹脂（Ａ）１００重量部、無機化合物（Ｂ）１〜３０重量部を含む樹脂組成物からなるシートまたはフィルムであって、該シートまたはフィルム中における気泡含有率が０．５％未満であることを特徴とする。
【００１８】
本発明のシートまたはフィルムの気泡含有率は、０．５％未満であり、好ましくは０．３％以下、より好ましくは０．１％以下であり、実質的に気泡含有率が０％である場合（気泡を含まない場合）が最も好ましい。
【００１９】
本発明では「気泡含有率」は以下の方法で算出する。
即ち、気泡を完全に除いたベース樹脂組成物の比重をｄ１、対象となるシートまたはフィルムの比重をｄ２（ｄ１及びｄ２の単位：ｇ／ｃｍ３）としたときに、
気泡含有率［％］＝  ｛１−（ｄ２／ｄ１）｝×１００
で求める。
【００２０】
ここでｄ１の測定は、射出成形機により、シリンダー設定温度２６０℃、金型温度８０℃の条件で１２．７ｍｍ×１２７ｍｍ×１．５ｍｍ(厚み)の短冊状試験片を成形し、該試験片を用いてデジタル比重計により測定する。一方、ｄ２は対象となるシートまたはフィルムに対して１２．７ｍｍ×１２７ｍｍの大きさに切り出した試験片をｄ１と同様にデジタル比重計により測定する。
【００２１】
気泡含有率が０．５％を超えると、シートまたはフィルムの強度が低下し、打ち抜き、曲げ、絞り等の二次加工を行う場合において亀裂や破断が発生しやすくなり、二次加工性が低下する。
【００２２】
また、本発明のシートまたはフィルムの厚みは、０．００１ｍｍ〜３ｍｍであり、使用目的によって異なるが、好ましくは０．０１ｍｍ〜２．５ｍｍであり、より好ましくは０．０３ｍｍ〜２ｍｍであり、さらに好ましくは０．０５ｍｍ〜１．５ｍｍであり、特に好ましくは０．１ｍｍ〜１ｍｍである。
【００２３】
尚、フィルム、シートの表現は、本発明では便宜上、厚さ０．３ｍｍ未満をフィルム、厚さが０．３ｍｍを超えるものをシートと呼ぶこととする。
【００２４】
本発明のシートまたはフィルムにかかわる成分（Ａ）は、芳香族ポリカーボネートまたは芳香族ポリカーボネートを主体とする樹脂である。
【００２５】
ここで、芳香族ポリカーボネートを主体とする樹脂とは、成分（Ａ）の総量を１００重量部とした場合に、成分（Ａ）の５０重量部を超える成分が芳香族ポリカーボネートであり、残りの樹脂成分が芳香族ポリカーボネート以外の熱可塑性樹脂であるものを示す。
【００２６】
前記成分（Ａ）として好ましく用いられる芳香族ポリカーボネートは、芳香族ジヒドロキシ化合物より誘導される芳香族ポリカーボネートであり、芳香族ジヒドロキシ化合物としては、例えば、１，１−ビス（４−ヒドロキシ−ｔ−ブチルフェニル）プロパン、２，２−ビス（４−ヒドロキシフェニル）プロパン等のビス（ヒドロキシアリール）アルカン類、１，１−ビス（４−ヒドロキシフェニル）シクロペンタン、１，１−ビス（４−ヒドロキシフェニル）シクロヘキサン等のビス（ヒドロキシアリール）シクロアルカン類、４，４′−ジヒドロキシジフェニルエーテル、４，４′−ジヒドロキシ−３，３′−ジメチルフェニルエーテル等のジヒドロキシアリールエーテル類、４，４′−ジヒドロキシジフェニルスルフィド、４，４′−ジヒドロキシ−３，３′−ジメチルフェニルスルフィド等のジヒドロキシアリールスルフィド類、４，４′−ジヒドロキシジフェニルスルホキシド、４，４′−ジヒドロキシ−３，３′−ジメチルフェニルスルホキシド等のジヒドロキシアリールスルホキシド類、４，４′−ジヒドロキシジフェニルスルホン、４，４′−ジヒドロキシ−３，３′−ジメチルフェニルスルホン等のジヒドロキシアリールスルホン類、等を挙げることができる。
【００２７】
これらの中で、２，２−ビス（４−ヒドロキシフェニル）プロパン（通称、ビスフェノールＡ）が特に好ましい。これらの芳香族ジヒドロキシ化合物は単独または２種以上を組み合わせて用いることができる。
【００２８】
前記成分（Ａ）として好ましく用いられる芳香族ポリカーボネートは、公知の方法で製造したものを使用することができる。具体的には、芳香族ジヒドロキシ化合物とカーボネート前駆体とを反応せしめる公知の方法、例えば、芳香族ジヒドロキシ化合物とカーボネート前駆体（例えばホスゲン）を水酸化ナトリウム水溶液及び塩化メチレン溶媒の存在下に反応させる界面重合法（例えばホスゲン法）、芳香族ジヒドロキシ化合物と炭酸ジエステル（例えばジフェニルカーボネート）などを反応させるエステル交換法（溶融法）、ホスゲン法または溶融法で得られた結晶化カーボネートプレポリマーを固相重合する方法（特開平１−１５８０３３（米国特許第４，９４８，８７１号に対応）、特開平１−２７１４２６、特開平３−６８６２７（米国特許第５，２０４，３７７号に対応））などの方法により製造されたものを用いることができる。
【００２９】
前記芳香族ポリカーボネートの重量平均分子量（Ｍｗ）は、通常、５，０００〜５００，０００であり、好ましくは１０，０００〜１００，０００であり、より好ましくは１３，０００〜５０，０００、特に好ましくは１５，０００〜３０，０００、とりわけ好ましくは１７，０００〜２５，０００である。
【００３０】
本発明において、芳香族ポリカーボネートの重量平均分子量（Ｍｗ）の測定は、ゲル・パーミエーション・クロマトグラフィー（ＧＰＣ）を用いて行うことができ、測定条件は以下の通りである。すなわち、テトラヒドロフランを溶媒として、ポリスチレンゲルを使用し、標準単分散ポリスチレンの構成曲線から下式による換算分子量較正曲線を用いて求められる。
【００３１】
Ｍｐｃ＝０．３５９１Ｍｐｓ１．０３８８
（Ｍｐｃは芳香族ポリカーボネートの分子量、Ｍｐｓはポリスチレンの分子量）
また、前記成分（Ａ）として使用される芳香族ポリカーボネートは、分子量が異なる２種以上の芳香族ポリカーボネートを組み合わせて使用することもできる。
【００３２】
前記芳香族ポリカーボネートを主体とする樹脂において、好ましく使用することができる芳香族ポリカーボネート以外の熱可塑性樹脂としては、例えば、ポリスチレン、ハイインパクトポリスチレン（ＨＩＰＳ）、アクリロニトリルースチレン樹脂（ＡＳ樹脂）、ブチルアクリレートーアクリロニトリルースチレン樹脂（ＢＡＡＳ樹脂）、アクリロニトリルーブタジエンースチレン樹脂（ＡＢＳ樹脂）、メチルメタクリレートーブタジエンースチレン樹脂（ＭＢＳ樹脂）、ブチルアクリレートーアクリロニトリルースチレン樹脂（ＡＡＳ樹脂）、ポリエチレンテレフタレートやポリブチレンテレフタレート等のポリエステル樹脂、ポリアミド樹脂、ポリメチルメタクリレート、ポリアリレート、等の熱可塑性樹脂を挙げることができる。
【００３３】
本発明にかかわる成分（Ｂ）は無機化合物である。
【００３４】
本発明にかかわる成分（Ｂ）として、シリカ、珪藻土、アルミナ、酸化亜鉛、酸化チタン、酸化カルシウム、酸化マグネシウム等の金属酸化物、炭酸カルシウム、炭酸マグネシウム、炭酸亜鉛、炭酸亜鉛、炭酸バリウム、ハイドロタルサイト等の炭酸塩化合物、硫酸カルシウム、硫酸バリウム等の硫酸塩化合物、ワラストナイト、ゾノトライト、タルク、クレー、マイカ、モンモリロナイト、ベントナイト、セピオライト、イモゴライト、セリサイト等の珪酸塩化合物、カーボンブラック、グラファイト等の炭素類を例示することができる。
【００３５】
本発明にかかわる成分（Ｂ）は、単独の使用のみならず２種以上を混合して使用することもできる。
【００３６】
本発明において好ましく使用することができる成分（Ｂ）として、シリカ、酸化チタン、硫酸バリウム、珪酸塩化合物、カーボンブラックを挙げることができ、より好ましいものは、酸化チタン、珪酸塩化合物、カーボンブラックであり、特に好ましいものは、酸化チタン、珪酸塩化合物である。
【００３７】
前記珪酸塩化合物とは、金属酸化物成分とＳｉＯ２成分とからなる珪酸塩化合物であり、天然物および人工合成物のいずれも使用することができる。
【００３８】
成分（Ｂ）として好ましく使用される珪酸塩化合物は、その組成が実質的に下記式（１）で示されるものである。
【００３９】
ｘＭＯ・ｙＳｉＯ２・ｚＨ２Ｏ      （１）
（ここでｘおよびｙは自然数を表し、ｚは０以上の整数を表し、ＭＯは金属酸化物成分を表し、複数の金属酸化物成分であってもよい。）
上記金属酸化物ＭＯにおける金属Ｍは、カリウム、ナトリウム、リチウム、バリウム、カルシウム、亜鉛、マンガン、鉄、コバルト、マグネシウム、ジルコニウム、アルミニウム、チタンなどを挙げることが出来る。
【００４０】
金属酸化物ＭＯにおいて好ましいものは、ＣａＯ、またはＭｇＯのいずれかを実質的に含むものである。更に好ましいものは金属酸化物ＭＯが、ＣａＯおよびＭｇＯから選択される少なくとも１種の成分から実質的になる場合であり、特に好ましいものはＭｇＯから実質的になる場合である。
【００４１】
成分（Ｂ）として好ましく使用される珪酸塩化合物の具体例としては、タルク、マイカ、ワラストナイト、ゾノトライト、カオリンクレー、モンモリロナイト、ベントナイト、セピオライト、イモゴライト、セリサイト、ローソナイト、スメクタイト、等を挙ることができる。
【００４２】
また、前記「珪酸塩化合物」は、任意の形状（板状、針状、粒状、繊維状等）のものが使用できるが、板状、針状のものが好ましく、中でも特に、板状の形態であるものが最も好ましい。
【００４３】
ここで板状の形態とは、平均粒子径を（ａ）、厚みを（ｃ）とした場合に、ａ／ｃ比が５〜５００、好ましくは１０〜３００、更に好ましくは２０〜２００である形状のものである。
【００４４】
また、針状の形態とは、長軸方向の平均粒子径を（ａ）、単軸方向の平均粒子径を（ｃ）とした場合に、ａ／ｃ比が５〜５００、好ましくは１０〜３００、更に好ましくは２０〜２００である形状のものである。
【００４５】
前記「珪酸塩化合物」の中でも、成分（Ｂ）として、とりわけ好ましいものは、タルク、およびマイカである。
【００４６】
前記タルクは、層状構造を持つ含水ケイ酸マグネシウムであり、化学式４ＳｉＯ２・３ＭｇＯ・Ｈ２Ｏで表され、通常、ＳｉＯ２約６３ 重量％、ＭｇＯ 約３２％、Ｈ２Ｏ 約５重量％、その他Ｆｅ２Ｏ３、ＣａＯ、Ａｌ２Ｏ３などを含有しており、比重は約２．７である。
【００４７】
該タルクとして、焼成タルクや、塩酸や硫酸等の酸で洗浄して不純物を除いたタルク、等も好ましく使用することができる。さらに、シランカップリング剤やチタネートカップリング剤等で表面疎水性処理を行ったタルクも使用することができる。
【００４８】
一方、前記マイカとは、アルミニウム、カリウム、マグネシウム、ナトリウム、鉄、等を含んだケイ酸塩鉱物の粉砕物である。マイカには白雲母（マスコバイト、化学式:K(AlSi3O10)(OH)2Al4(OH)2(AlSi3O10)K）、金雲母（フロゴパイト、化学式:K(AlSi3O10)(OH)2Mg6(OH)2(AlSi3O10)K）、黒雲母（バイオタイト、化学式:K(AlSi3O10)(OH)2(Mg,Fe)6(OH)2(AlSi3O10)K）、人造雲母（フッ素金雲母、化学式:K(AlSi3O10)(OH)2F2Mg6F2(AlSi3O10)K）等があり、いずれのマイカも使用できるが、好ましくは白雲母である。
【００４９】
また、かかるマイカはシランカップリング剤やチタネートカップリング剤等で表面疎水性処理されていてもよい。
【００５０】
さらに本発明にかかわる成分（Ｂ）として、板状の形態であるもの、例えば、タルクおよびマイカを使用する場合は、優れた難燃性改良効果を付与できると共に、寸法安定性、絶縁性や耐トラッキング性等の電気的特性も向上させることができるので好ましい。
【００５１】
本発明にかかわる成分（Ｂ）の平均粒子径は、０．１〜５００μｍが好ましく、０．５〜１００μｍがより好ましく、１〜５０μｍが更に好ましく、２〜３０μｍが特に好ましく、３〜２０μｍが最も好ましい。
【００５２】
尚、本発明でいう平均粒子径は、レーザー回折法により（例えば、島津製作所製ＳＡＬＤ−２０００を使用して）平均粒子径を求める。
【００５３】
本発明にかかわる成分（Ｂ）の使用量は、成分（Ａ）１００重量部に対して１〜３０重量部であり、２〜２０重量部が好ましく、３〜１５重量部がより好ましい。
【００５４】
本発明にかかわる成分（Ｃ）とは有機酸および／または有機酸誘導体である。
【００５５】
本発明では、成分（Ｂ）に対してわずかな量の成分（Ｃ）を使用することにより、樹脂組成物の溶融安定性を飛躍的に高めることができ、シートまたはフィルムを安定に生産できることができ、好ましい。
【００５６】
該成分（Ｃ）とは、具体的には、有機酸及び／または有機酸エステル、有機酸無水物から選ばれる有機酸誘導体を挙げることができ、これらは低分子化合物のみならず、オリゴマー状あるいはポリマー状のものを使用することができ、また二種以上を併用することもできる。
【００５７】
前記「有機酸」とは、−ＳＯ３Ｈ基、−ＣＯＯＨ基、−ＰＯＨ基からなる群から選ばれる基を分子構造中に少なくとも１つ含む有機化合物、すなわち、有機スルホン酸、有機カルボン酸、有機リン酸であり、これらの中でも有機スルホン酸、有機カルボン酸が好ましく、特に、有機スルホン酸が好ましい。
【００５８】
本発明では、成分（Ｃ）として有機スルホン酸、有機スルホン酸エステルを使用する場合が樹脂組成物の溶融安定性が特に優れており、揮発成分の発生も低レベルに抑えることができるために、広い温度範囲で成形加工が行えると共に、ロールへの揮発分による汚染も少なく生産性も優れ、さらにシートまたはフィルムの外観にも優れる。
【００５９】
前記成分（Ｃ）のうち、好ましく使用することができる有機スルホン酸として、ベンゼンスルホン酸、ｐ−トルエンスルホン酸、キシレンスルホン酸、ナフタレンスルホン酸、ジイソプロピルナフタレンスルホン酸、ジイソブチルナフタレンスルホン酸、ドデシルベンゼンスルホン酸、等の芳香族スルホン酸、炭素数８〜１８の脂肪族スルホン酸、スルホン化ポリスチレン、アクリル酸メチル・スルホン化スチレン共重合体等のポリマーまたはオリゴマー状の有機スルホン酸、等を挙げることができる。
【００６０】
また、前記成分（Ｃ）として好ましく使用することができる有機スルホン酸エステルとして、ベンゼンスルホン酸メチル、ベンゼンスルホン酸エチル、ベンゼンスルホン酸プロピル、ベンゼンスルホン酸ブチル、ベンゼンスルホン酸オクチル、ベンゼンスルホン酸フェニル、ｐ−トルエンスルホン酸メチル、ｐ−トルエンスルホン酸エチル、ｐ−トルエンスルホン酸プロピル、ｐ−トルエンスルホン酸ブチル、ｐ−トルエンスルホン酸オクチル、ｐ−トルエンスルホン酸フェニル、ナフタレンスルホン酸メチル、ナフタレンスルホン酸エチル、ナフタレンスルホン酸プロピル、ナフタレンスルホン酸ブチル、ドデシルベンゼンスルホン酸−２−フェニル−２−プロピル、ドデシルベンゼンスルホン酸−２−フェニル−２−ブチル、等を挙げることができる。
【００６１】
本発明で該成分（Ｃ）を使用する場合、その使用量は、成分（Ａ）１００重量部に対して通常０．０１〜１重量部であり、好ましくは０．０５〜０．８重量部、さらに好ましくは０．０８〜０．６重量部、特に好ましくは０．１〜０．５重量部である。
【００６２】
本発明では成分（Ｃ）の使用量（重量部数）は、前記成分（Ｂ）と成分（Ｃ）の混合物をＪＩＳ−Ｋ５１０１に基づいてｐＨ値を測定したときに、該混合物のｐＨ値が４〜８の範囲となる重量部数であることが好ましく、４．２〜７．８の範囲となる重量部数である場合がより好ましく、４．５〜７．６の範囲となる重量部数である場合がさらに好ましく、５．０〜７．４の範囲となる重量部数である場合が特に好ましく、５．５〜７．２の範囲となる重量部数である場合が最も好ましい。
【００６３】
ここで、ＪＩＳ−Ｋ５１０５のｐＨ値の測定では、操作方法として煮沸法と常温法があるが、本発明では煮沸法を用いる。
【００６４】
本発明にかかわる成分（Ｄ）は、有機酸アルカリ金属塩および有機酸アルカリ土類金属塩から選ばれる少なくとも１種の有機酸金属塩である。
【００６５】
本発明では、成分（Ｄ）の使用により、シートまたはフィルムの難燃性を高めることが可能となる。
【００６６】
かかる成分（Ｄ）として好ましく使用できる有機酸金属塩は、有機スルホン酸の金属塩、及び／又は、硫酸エステルの金属塩であり、これらは単独の使用だけでなく２種以上を混合して使用することも可能である。
【００６７】
該有機酸金属塩に含まれるアルカリ金属としては、リチウム、ナトリウム、カリウム、ルビジウム、セシウムが挙げられ、アルカリ土類金属としては、ベリリウム、マグネシウム、カルシウム、ストロンチウム、バリウムが挙げられ、特に好ましいアルカリ金属はリチウム、ナトリウム、カリウムであり、最も好ましくはナトリウム、カリウムである。
【００６８】
前記成分（Ｄ）として、好ましい例として、パーフルオロエタンスルホン酸ナトリウム塩、パーフルオロブタンスルホン酸カリウム塩、ジフェニルサルファイド‐４，４’‐ジスルホン酸ジナトリウム塩、ジフェニルサルファイド‐４，４’‐ジスルホン酸ジカリウム塩、５‐スルホイソフタル酸カリウム塩、５‐スルホイソフタル酸ナトリウム塩、ポリエチレンテレフタル酸ポリスルホン酸ポリナトリウム塩、１‐メトキシナフタレン‐４‐スルホン酸カルシウム塩、４‐ドデシルフェニルエーテルジスルホン酸ジナトリウム塩、ポリ（２，６‐ジメチルフェニレンオキシド）ポリスルホン酸ポリナトリウム塩、ポリ（１，３‐フェニレンオキシド）ポリスルホン酸ポリナトリウム塩、ポリ（１，４‐フェニレンオキシド）ポリスルホン酸ポリナトリウム塩、ポリ（２，６‐ジフェニルフェニレンオキシド）ポリスルホン酸ポリカリウム塩、ポリ（２‐フルオロ‐６‐ブチルフェニレンオキシド）ポリスルホン酸リチウム塩、ベンゼンスルホネートのスルホン酸カリウム塩、ベンゼンスルホン酸ナトリウム塩、ベンゼンスルホン酸カリウム塩、ベンゼンスルホン酸ストロンチウム塩、ベンゼンスルホン酸マグネシウム塩、ｐ‐ベンゼンジスルホン酸ジカリウム塩、ナフタレン‐２，６‐ジスルホン酸ジカリウム塩、ビフェニル‐３，３’‐ジスルホン酸カルシウム塩、トルエンスルホン酸ナトリウム塩、トルエンスルホン酸カリウム塩、キシレンスルホン酸カリウム塩、ジフェニルスルホン‐３‐スルホン酸ナトリウム塩、ジフェニルスルホン‐３‐スルホン酸カリウム塩、ジフェニルスルホン‐３，３’‐ジスルホン酸ジカリウム塩、ジフェニルスルホン‐３，４’‐ジスルホン酸ジカリウム塩、α，α，α‐トリフルオロアセトフェノン‐４‐スルホン酸ナトリウム塩、ベンゾフェノン‐３，３’‐ジスルホン酸ジカリウム塩、チオフェン‐２，５‐ジスルホン酸ジナトリウム塩、チオフェン‐２，５‐ジスルホン酸ジカリウム塩、チオフェン‐２，５‐ジスルホン酸カルシウム塩、ベンゾチオフェンスルホン酸ナトリウム塩、ジフェニルスルホキサイド‐４‐スルホン酸カリウム塩、ナフタレンスルホン酸ナトリウム塩のホルマリン縮合物、アントラセンスルホン酸ナトリウム塩のホルマリン縮合物、等を挙げることができる。
【００６９】
これらの中で特に好ましくは、パーフルオロアルカンスルホン酸のアルカリ金属塩であり、その例として、パーフルオロブタンスルホン酸カリウム塩を挙げることができる。
【００７０】
本発明において成分（Ｄ）を使用する場合、その使用量は通常成分（Ａ）１００重量部に対して０．０１〜１重量部であり、０．０５〜０．８重量部が好ましく、０．０８〜０．７重量部がより好ましく、０．１〜０．５重量部が更に好ましく、０．１５〜０．４重量部が特に好ましい。
【００７１】
本発明にかかわる成分（Ｅ）は、フルオロポリマーであり、燃焼物の滴下を防止する目的で使用される場合があり、フィブリル形成能力を有するフルオロポリマーが好ましく使用され、ポリテトラフルオロエチレン、テトラフルオロエチレン・プロピレン共重合体等のテトラフルオロエチレンポリマー、を好ましく使用することができ、特に好ましくはポリテトラフルオロエチレンである。
【００７２】
該成分（Ｅ）は、ファインパウダー状のフルオロポリマー、フルオロポリマーの水性ディスパージョン、ＡＳやＰＭＭＡ等の第２の樹脂との粉体状混合物等、様々な形態のフルオロポリマーを使用することができる。
【００７３】
本発明で好ましく使用できるフルオロポリマーの水性ディスパージョンとして、三井デュポンフロロケミカル（株）製「テフロン３０Ｊ（登録商標）」、ダイキン工業（株）製「ポリフロンＤ‐１（登録商標）」、「ポリフロンＤ‐２（登録商標）」、「ポリフロンＤ‐２Ｃ（登録商標）」、「ポリフロンＤ‐２ＣＥ（登録商標）」を例示することができる。
【００７４】
また、成分（Ｅ）として、ＡＳやＰＭＭＡ等の第２の樹脂との粉体状混合物としたフルオロポリマーも好適に使用することができるが、これら第２の樹脂との粉体状混合物としたフルオロポリマーに関する技術は、特開平９‐９５５８３号公報（米国特許第５，８０４，６５４号明細書に対応）、特開平１１‐４９９１２号公報（米国特許第６，０４０，３７０号明細書に対応）、特開２０００‐１４３９６６号公報、特開２０００‐２９７１８９号公報等に開示されている。本発明において好ましく使用できる、これら第２の樹脂との粉体状混合物としたフルオロポリマーとして、ＧＥスペシャリティケミカルズ社製「Ｂｌｅｎｄｅｘ  ４４９（登録商標）」、三菱レーヨン（株）製「メタブレンＡ−３０００、同Ａ‐３８００、同Ａ−３７００（登録商標）」を例示することができる。
【００７５】
本発明において成分（Ｅ）を使用する場合その使用量は、成分（Ａ）１００重量部に対して０．０１〜１重量部であり、好ましくは０．０５〜０．８重量部、より好ましくは０．０８〜０．６重量部、さらに好ましくは０．１〜０．４重量部である。
【００７６】
本発明のシートまたはフィルムでは、必要に応じて、染顔料、熱安定剤、紫外線吸収剤、蛍光増白剤、滑剤、加工助剤、分散剤、離型剤、増粘剤、酸化防止剤、帯電防止剤などを添加することもできる。
【００７７】
本発明にかかわる樹脂組成物は、好ましくは押出機等の溶融混練装置を用いて溶融混練することにより得ることが出来る。このときの各構成成分の配合、及び溶融混練は一般に使用されている装置、例えば、タンブラー、リボンブレンダー等の予備混合装置、単軸押出機や二軸押出機、コニーダー等の溶融混練装置を使用することが出来る。
【００７８】
また、上記樹脂組成物をシート、フィルムに成形するにはＴダイ法、インフレーション法、カレンダー法、キャスティング法、プレス法、等が使用可能である。
【００７９】
本発明の気泡含有率が０．５％未満のシートまたはフィルムを得るための手段としては、
（イ）  原料樹脂組成物ペレットの予備乾燥を十分に行い、ペレット中の水分量を好ましくは５００ｐｐｍ以下、より好ましくは３００ｐｐｍ以下、更に好ましくは１００ｐｐｍ以下とする。
（ロ）  シートまたはフィルム用押出機のシリンダー設定温度を低くして、樹脂組成物の揮発分の発生をできる限り少なくする。該シリンダー設定温度は、好ましくは３００℃以下、より好ましくは２９０℃以下、更に好ましくは、２８０℃以下、特に好ましくは２７０℃以下とする。
（ハ）  シートまたはフィルム用押出機中での溶融樹脂の滞留時間をできるだけ短かくし、さらに溶融樹脂が滞留するデッドスペースを極力排除する等の設備的な配慮を講じる。
（ニ）  シートまたはフィルム用押出機に開口部を設けて、開放脱揮、必要に応じて減圧脱揮を行う。
等の措置が有効であり、これらの条件を調整し、また組み合わせることにより本発明のシートまたはフィルムを得ることができる。
【００８０】
以下、実施例及び比較例により本発明を更に詳細に説明する。
【００８１】
実施例あるいは比較例においては、以下の成分を使用し、樹脂組成物を製造した。
１．成分（Ａ）：芳香族ポリカーボネート
（Ａ‐１）  
ビスフェノールＡとジフェニルカーボネートから、溶融エステル交換法により製造された、ビスフェノールＡ系ポリカーボネート。
【００８２】
（台湾国旭美化成（股）有限公司製「ワンダーライトＰＣ−１１０（登録商標）」）
（Ａ−２）
ビスフェノールＡとジフェニルカーボネートから、溶融エステル交換法により製造された、ビスフェノールＡ系ポリカーボネート。
【００８３】
（台湾国旭美化成（股）有限公司製「ワンダーライトＰＣ−１７５（登録商標）」）
２．成分（Ｂ）：無機化合物
（Ｂ−１）
タルク（日本タルク株式会社製「マイクロエースＰ−３（登録商標）」）
（Ｂ−２）
酸化チタン（石原産業株式会社製「タイペークＰＣ−３（登録商標）」）
３．成分（Ｃ）：有機酸または有機酸誘導体
（Ｃ−１）
ｐ−トルエンスルホン酸（和光純薬工業株式会社製）
４．成分（Ｄ）：有機酸金属塩
（Ｄ‐１）
パーフルオロブタンスルホン酸カリウム塩  （大日本インキ工業（株）製「メガファックＦ１１４（登録商標）」）
５．成分（Ｅ）：フルオロポリマー
（Ｅ‐１）
ポリテトラフルオロエチレン（ＰＴＦＥ）とポリメチルメタクリレート（ＰＭＭＡ）の
５０／５０（重量比）粉体状混合物（三菱レーヨン株式会社製「メタブレンＡ‐３８００
（登録商標）」）
〔実施例１〜６、及び、比較例１〜３〕
各成分を表１に示す量（単位は重量部）で二軸押出機を用いて溶融混練して樹脂組成物を得た。
【００８４】
各成分は予めタンブラーを用いて５分間予備混合を行って原料混合物とした。
【００８５】
実施例１〜４、６および比較例３において、成分（Ｂ）と成分（Ｃ）の混合物をＪＩＳ−Ｋ５１０１に基づいてｐＨ値を測定した結果、ｐＨ値は６．０となった。
【００８６】
しかる後に、２軸押出機（ＺＳＫ‐２５、Ｌ／Ｄ＝３７、Werner＆Pfleiderer社製）を使用し、シリンダー設定温度２５０℃、スクリュー回転数１５０ｒｐｍの条件で溶融混練を行った。
【００８７】
溶融混練された樹脂組成物はストランド状に押出され、ペレタイズされる。
【００８８】
得られたペレットは１２０℃に設定した熱風循環型乾燥機で５時間乾燥を行った。乾燥直後の水分量をカールフィッシャー法で測定したところ、２０〜７０ｐｐｍの範囲であった。
【００８９】
乾燥したペレットより、直ちにＴダイスを装着した５０ｍｍ単軸シート押出機（プラ技研製ＰＧ５０−３２Ｖ）により、シリンダー設定温度を２６０℃とし、表１記載の厚みのシートまたはフィルムを作成した。
【００９０】
ただし、実施例１、３、４及び５では前記押出機の後段部分に開口部を設け、減圧ポンプに接続して１×１０４［Ｐａ］にて減圧脱揮を行いながらシートまたはフィルムを作成した。
【００９１】
実施例２および６では押出機の後段部分の開口部を閉じてシートまたはフィルムを作成した。
【００９２】
比較例１、２は成分組成を変更する以外は実施例１と同様にシートを作成した。
【００９３】
比較例３では押出機の後段部分の開口部を閉じ、ペレットの乾燥条件と押出機の設定温度を変えることにより、表中に記載の厚みと気泡含有量のシートを得た。
【００９４】
得られたシートまたはフィルムは以下の方法で評価した。
（１）  気泡含有量
気泡を完全に除いたベース樹脂組成物の比重ｄ１の測定は、１２０℃で５時間以上乾燥した樹脂組成物のペレットを使用し、射出成形機（ファナック（株）製  オートショット１００Ｄ）により、シリンダー設定温度２６０℃、金型温度８０℃の条件で１２．７ｍｍ×１２７ｍｍ×１．５ｍｍ(厚み)の短冊状試験片を成形し、該成形片を用いて島津製作所（株）製デジタル比重計ＳＧＭ−２２０Ｇ−６０１により測定した。
ここで、ｄ１測定用試験片はシルバーストリーク（銀状痕跡）やフラッシュ等の外観不良を含まないものを使用した。このような単純形状の射出成形体でかつ成形体表面外観が良好な場合は、成形体中に気泡は殆ど含まれない。実施例１〜４および６、並びに比較例１〜３については、同試験片は半透明状であり、試験片中に気泡が含まれないことを光学顕微鏡または拡大鏡により確認した。
一方、対象となるシートまたはフィルムの比重ｄ２の測定は、１２．７ｍｍ×１２７ｍｍの大きさに切り出した試験片に対してｄ１の測定と同様にデジタル比重計を用いて実施した。
ｄ１およびｄ２の測定は少なくとも５つ以上の試験片に対して実施し、その平均値を使用した。
【００９５】
気泡含有率は下式により求めた。
【００９６】
気泡含有率［％］＝  ｛１−（ｄ２／ｄ１）｝×１００
（２）折曲強度評価（耐折性）
シートまたはフィルムより、幅２０ｍｍ、長さ８０ｍｍの短冊状試料を切り出した。但し、ここで切り出し試料の長さ方向とシート押し出し方向を一致させた。
【００９７】
該切り出し試料に対して、折り曲げ線が試料の短軸方向（短手方向）でかつ中心部分を通るようにして、試料を１８０°折り返した（折り返し回数１回とする）。続いて、折り曲げ方向と逆の方向に折り返した（折り返し回数２回とする）。以下、この操作を繰り返し、試料が破断するまでの折り曲げ回数をカウントした。（単位：回）
破断にいたるまでの折り曲げ回数が多いほど、耐折性に優れ、二次加工性に優れることを表す。
（３）難燃性
ＵＬ９４規格２０ｍｍ垂直燃焼試験方法に準じて、燃焼試験用の短冊状成形体（長さ：１２７ｍｍ、幅：１２．７ｍｍ）を、シート押し出し方向と短冊状成形体の長さ方向が一致するように切り出し、温度２３℃、湿度５０％の環境下に２日間保持した後、ＵＬ９４規格に準じて２０ｍｍ垂直燃焼試験を行い、難燃性を判定した。
【００９８】
難燃性の序列は、Ｖ−０＞Ｖ−１＞Ｖ−２であり、Ｖ−０が最も高度な難燃性を表す。
（４）絶縁破壊電圧測定
得られたシートを用いて、ＡＳＴＭ−Ｄ１４９に準拠して、２３℃、オイル中、短時間法で絶縁破壊電圧を測定した。（単位：ｋＶ）
（５）反射率測定
島津製作所（株）製分光光度計ＵＶ−３１５０を使用して波長５５０ｎｍにおける光線反射率を測定した。
【００９９】
結果を表１に示す。
【０１００】
実施例１〜６は、二次加工性に優れると共に、難燃性、絶縁破壊特性、光反射特性等の無機化合物に由来する優れた特性を有するフィルムまたはシートであることが示される。
【０１０１】
比較例１は成分（Ａ）からなるシートである。
【０１０２】
比較例２は成分（Ｂ）を欠く例である。
【０１０３】
比較例３は気泡含有率が本発明の範囲外の例であるが、実施例１と比較することにより耐折性（即ち二次加工性）と難燃性が劣ることが分かる。
【０１０４】
【表１】
2007191499.tif 000002
【産業上の利用可能性】
【０１０５】
本発明の無機化合物を含有する芳香族ポリカーボネートシートまたはフィルムは、二次加工性に優れ、更には、電気的特性、光反射特性、臭素化合物難燃剤または塩素化合物難燃剤に依存しない高度難燃性、といった無機化合物に由来する機能が付加された芳香族ポリカーボネートシートまたはフィルムであり、電気電子部品材料、光学部材（反射板など）、自動車部品材料、建築用材料等として、特に、電気電子機器に使用される電気絶縁用のフィルムまたはシートとして極めて有用である。